(57)【要約】【課題】正極板と負極板とをセパレータを介して渦巻き状に巻回する工程において、曲率半径が小さくなる極板群の最内周付近で正極板が切れるという問題があった。また、リチウム二次電池においても、充放電による極板の膨張・収縮により、曲率半径が小さくなる極板群の最内周付近で正極板正極板が切れ、電池機能を失ってしまうという問題があった。【解決手段】リチウム二次電池用正極板正極板の製造方法として、結着剤は結着剤Ａと結着剤Ｂからなり、結着剤Ａは２００〜４００℃で接着力が低下する結着剤であり、結着剤Ｂは２００〜４００℃で接着力が低下しない結着剤であり、熱処理温度は２００℃〜４００℃の温度で行う。【選択図】図１
2007128660.tif 000002
【特許請求の範囲】
【請求項１】
正極活物質としてリチウム含有ニッケル複合酸化物、結着剤、および増粘剤としてカルボキシメチルセルロースとを分散媒に混練分散させた正極板用ペーストを、集電体に塗着、熱処理、圧延してなるリチウム二次電池用正極板の製造方法において、前記リチウム含有ニッケル複合酸化物、前記結着剤、および前記カルボキシメチルセルロースとを前記分散媒に混練分散して正極板用ペーストを作製する工程と、前記正極板用ペーストを前記集電体に塗着し正極板前駆体にする工程と、前記正極板前駆体を熱処理する工程と、前記正極板前駆体を熱処理した後、圧延する工程とからなるリチウム二次電池用正極板の製造方法であって、前記結着剤は結着剤Ａと結着剤Ｂからなり、前記結着剤Ａは２００〜４００℃で接着力が低下する結着剤であり、前記結着剤Ｂは２００〜４００℃で接着力が低下しない結着剤であり、前記熱処理の温度は２００〜４００℃であるリチウム二次電池用正極板の製造方法。
【請求項２】
前記結着剤Ａはアクリル系ゴム質共重合体であり、前記結着剤Ｂはフッ素系樹脂である請求項１に記載のリチウム二次電池用正極板の製造方法。
【請求項３】
請求項１および２に記載の製法方法による正極、炭素材料を活物質とする負極、セパレータおよびリチウム塩を有機溶媒に溶解した非水電解液とを備えたリチウム二次電池。
【発明の詳細な説明】
【技術分野】
【０００１】
本発明は、リチウム二次電池の製造方法、特にリチウム二次電池用正極用極板の製造方法の改良に関する。
【背景技術】
【０００２】
近年、携帯電話、ノートパソコン等の携帯用の電子・通信機器等に用いられる電池として、リチウムイオンの吸蔵・放出が可能な炭素材料などを負極活物質とし、リチウム遷移金属複合酸化物として高容量化のためリチウム含有ニッケル複合酸化物等を正極活物質とするリチウム二次電池が実用化されるようになった。
【０００３】
通常、リチウム二次電池の製造方法は以下のような方法である。正極板の製造工程において、正極活物質にリチウム含有ニッケル複合酸化物、導電材に炭素質物、結着剤にアクリル系ゴム質共重合体を用いて正極板用ペースト化を作製する。その正極板用ペーストを集電体となるアルミニウム（以下、Ａｌと略す）箔に塗工し、乾燥し、その後所定の密度に圧延し、正極板を作製する。巻回工程において、正極板の製造工程で作製した正極板と、負極板とを、セパレータを介して渦巻き状に巻いて極板群を作製する。組立工程において、その極板群を電池ケースに入れ、非水電解液を所定量注液し、封口板で封口して、リチウム二次電池を作製する。
【０００４】
このように、結着剤にアクリル系ゴム質共重合体を用いることにより、正極板用ペーストとＡｌ箔との密着性を向上させ、リチウム二次電池の充放電サイクル寿命を向上させることが提案されている（例えば、特許文献１を参照）。
【特許文献１】特開２０００−２１４０７号公報
【発明の開示】
【発明が解決しようとする課題】
【０００５】
しかしながら、正極用活物質にリチウム含有ニッケル複合酸化物、例えばＬｉＮｉxＭｎyＣｏ(1-x-y)Ｏ2を用いた場合、従来の正極板製造工程においては、結着剤にアクリル系ゴム質共重合体を用いることにより正極板の合剤層と、集電体となるアルミニウム（以下、Ａｌと略す）箔との密着性は格段に上昇し、かつ圧延により合剤層がＡｌ箔に食い込み易くなる。また、リチウム含有ニッケル複合酸化物は活物質自体の硬度が高いことから、正極板の柔軟性が少なくなる。正極板と負極板とをセパレータを介して渦巻き状に巻回する巻回工程において、曲率半径が小さくなる極板群の最内周付近で正極板が切れるという問題があった。また、リチウム二次電池においても、充放電による極板の膨張・収縮によるストレスにより、曲率半径が小さくなる極板群の最内周付近で正極板が切れ、リチウム二次電池の電池機能を失ってしまうという問題があった。
【０００６】
本発明はこのような従来の課題を解決するものであり、曲率半径が小さくなる極板群の最内周付近で正極板が切れることなく、生産性ならびに電池特性に優れたリチウム二次電池用正極板の製造方法を提供するものである。
【課題を解決するための手段】
【０００７】
前記従来の課題を解決するために，本発明のリチウム二次電池用正極板の製造方法は、正極活物質としてリチウム含有ニッケル複合酸化物、結着剤、および増粘剤としてカルボキシメチルセルロースとを分散媒に混練分散させた正極板用ペーストを、集電体に塗着、熱処理、圧延してなるリチウム二次電池用正極板の製造方法において、前記リチウム含有
ニッケル複合酸化物、前記結着剤、および前記カルボキシメチルセルロースとを前記分散媒に混練分散して正極板用ペーストを作製する工程と、前記正極板用ペーストを前記集電体に塗着し正極板前駆体にする工程と、前記正極板前駆体を熱処理する工程と、前記正極板前駆体を熱処理した後、圧延する工程とからなるリチウム二次電池用正極板の製造方法であって、前記結着剤は結着剤Ａと結着剤Ｂからなり、前記結着剤Ａは２００〜４００℃で接着力が低下する結着剤であり、前記結着剤Ｂは２００〜４００℃で接着力が低下しない結着剤であり、前記熱処理の温度は２００〜４００℃であるリチウム二次電池用正極板の製造方法である。
【０００８】
結着剤として２００〜４００℃で接着力が低下する結着剤Ａと２００〜４００℃で接着力が低下しない結着剤Ｂとの２種類を入れている。かつ熱処理を２００℃〜４００℃の温度としている。熱処理により、結着剤Ａの一部が分解しガス化し消失するため、正極板の合剤層と集電体との接着力が低下する。そのため、正極板が局所的に固くならずに柔軟性を維持することができるようになる。従って、こうすることにより、極板群の生産性を向上させることができることによって、リチウム二次電池の生産性も改善することができるようになる。
【発明の効果】
【０００９】
本発明によれば、曲率半径が小さくなる極板群の最内周付近で正極板が切れることなく、充放電を繰り返しても電池機能を失うことがない。また、正極板の柔軟性が維持できるようにしたため、電池の巻回工程における正極板の切れがなくなることにより、極板群の生産性を改善させると共にリチウム二次電池の生産性も改善することができる。
【発明を実施するための最良の形態】
【００１０】
本発明のリチウム二次電池用正極板の製造方法は、
正極活物質としてリチウム含有ニッケル複合酸化物、結着剤、および増粘剤としてカルボキシメチルセルロースとを分散媒に混練分散させた正極板用ペーストを、集電体に塗着、熱処理、圧延してなるリチウム二次電池用正極板の製造方法において、
前記リチウム含有ニッケル複合酸化物、前記結着剤、および前記カルボキシメチルセルロース（以下、ＣＭＣと略す）とを前記分散媒に混練分散して正極板用ペーストを作製する工程と、前記正極板用ペーストを前記集電体に塗着し正極板前駆体にする工程と、前記正極板前駆体を熱処理する工程と、前記正極板前駆体を熱処理した後、圧延する工程とからなるリチウム二次電池用正極板の製造方法であって、前記結着剤は結着剤Ａと結着剤Ｂからなり、前記結着剤Ａは２００〜４００℃で接着力が低下する結着剤であり、前記結着剤Ｂは２００〜４００℃で接着力が低下しない結着剤であり、前記熱処理の温度は２００〜４００℃である。
【００１１】
結着剤として２００〜４００℃で接着力が低下する結着剤Ａと２００〜４００℃で接着力が低下しない結着剤Ｂとの２種類を入れている。かつ熱処理を２００℃〜４００℃の温度としている。熱処理により、結着剤Ａの一部が分解しガス化し消失するため、正極板の合剤層と集電体との接着力が低下する。そのため、正極板が局所的に固くならずに柔軟性を維持することができるようになる。従って、こうすることにより、極板群の生産性を向上させることができることによって、リチウム二次電池の生産性も改善することができるようになる。
【００１２】
結着剤Ａは、２００〜４００℃で５０％以上分解し、接着力が低下する材料であり、具体的にはアクリル系ゴム質共重合体およびゴム系重合体が好ましい。結着剤Ｂは、２００〜４００℃で５０％以下しか分解せず、接着力が低下しない材料であり、具体的にはフッ素系樹脂およびシリコン系樹脂が好ましい。フッ素系樹脂の中でも、ポリテトラフロオロエチレン（以下、ＰＴＦＥと略す）、フッ化エチレンプロピレン（以下、ＦＥＰと略す）
、およびフロロアコキシ（以下、ＰＦＡと略す）が好ましい。
【００１３】
結着剤Ａと結着剤Ｂは、結着剤Ａ：結着剤Ｂ＝０．２：１〜５：１（重量比）で混合するのが好ましい。この理由は、結着剤Ｂが１に対して結着剤Ａが０．２の場合は、結着剤Ａの効果が充分に活かせず、柔軟性を維持できない場合があるためである。また、結着剤Ａが５より大きい場合は、熱処理後に結着剤Ａの結着力が劣化するため、熱処理後や圧延後の密着性が保てない場合があるためである。
【００１４】
熱処理温度を２００〜４００℃とした理由は、２００℃より低い温度では、増粘剤が正極板中に残渣として残り、ガス発生の要因となり、電池特性が悪化してしまう。４００℃より高い温度では、結着剤ＡとＢの両方が分解するため、正極板の合剤層と集電体との接着力が著しく低下してしまう。以上のことから、熱処理温度は２００〜４００℃がよい。
【００１５】
導電材は、アセチレンブラック、グラファイト、および炭素繊維等を単独、或いは二種類以上の混合物が好ましい。
【００１６】
分散媒としては、結着剤が溶解可能な溶剤が好ましい。水または温水が好ましい。
【００１７】
塗工方法は、特に限定されるものではない。混合分散させた正極板用ペーストを、例えば、スリットダイコーター、リバースロールコーター、リップコーター、ブレードコーター、ナイフコーター、グラビアコーター、およびディップコーター等を用いて、塗工することができる。
【００１８】
集電体は、例えば、Ａｌ箔やラス加工やエッチング処理された箔が好ましい。
【００１９】
また、熱処理温度は１〜１０分間が好ましい。
【００２０】
圧延方法は、ロールプレス機によって所定の厚みになるまで数回圧延を行うか、プレス圧を変えて圧延するのが好ましい。
【００２１】
正極板は厚みが０．０８〜０．２０ｍｍで、柔軟性があることが好ましい。
【００２２】
本発明の好ましい実施の形態におけるリチウム二次電池用正極板の製造方法は、結着剤Ａはアクリル系ゴム質共重合体であり、結着剤Ｂはフッ素系樹脂が好ましい。
【００２３】
こうすることにより、結着剤Ａは熱処理温度が２００〜４００℃の範囲でほぼ１００％分解し、結着剤Ｂはほとんど分解せずに正極板中に残留するため、結着剤Ａと結着剤Ｂとの組み合わせが好ましい。
【００２４】
上述した製造方法の正極板を用いたリチウム二次電池は、充放電の繰り返しで極板が膨張・収縮しても、曲率半径が小さくなる極板群の最内周付近で極板が切れることなく、リチウム二次電池の電池機能を失うこともない。
【実施例１】
【００２５】
以下、本発明の詳細について図面を参照しながら説明する。
【００２６】
図１に本発明のリチウム二次電池の一実施形態として円筒形リチウム二次電池の概略縦断面図を示す。
【００２７】
極板群は、正極板５と負極板６とを、セパレータ７を介して、渦巻き状に捲回して作製
されている。このような極板群は有底電池ケース８に挿入されている。有底電地ケース８に挿入した極板群には非水電解液が注入されている。正極板５に正極リード３を溶接により接続され、負極板６に負極リード９を溶接により接続されている。極板群の上端部には上部絶縁板４が配置され、極板群の下端部には下部絶縁板１０が配置されている。有底電池ケース８の開口部と封口板１は、絶縁ガスケット２を介してかしめにより封口されている。このようにして直径１７ｍｍ、高さ５０ｍｍの円筒形リチウム二次電池を作製する。正極板５は集電体としてＡｌ箔の両面に形成したものである。セパレータ７はポリプロピレン（以下、ＰＰと略す）製微多孔質フィルムである。有底電池ケース８は、耐有機電解液性のステンレス鋼板を深絞り成形することにより得られたものである。
【００２８】
負極板６の製造方法を説明する。
【００２９】
負極活物質として、鱗片状黒鉛粉末５０重量部、結着剤として、スチレンブタジエンゴム５重量部、そして増粘剤として、カルボキシルメチルセルロース１重量部に対して水９９重量部に溶解した増粘剤水溶液２３重量部とを混合分散して負極用ペーストを得た。得られた負極用ペーストをダイコーターで厚さ１５μｍの銅箔からなる負極集電体の両面に塗布乾燥し、厚み０．２ｍｍに圧延し、切断してシート状の負極板６を作製した。
【００３０】
非水電解液は、炭酸エチレン（以下、ＥＣと略す）３０ｖｏｌ％と、炭酸ジエチル（以下、ＤＥＣと略す）５０ｖｏｌ％と、およびプロピオン酸メチル２０ｖｏｌ％との混合液に、リチウム塩として六フッ化リン酸リチウム（以下、ＬｉＰＦ6と略す）を１ｍｏｌ／Ｌの濃度になるように調整する。この非水電解液は、有底電池ケース８内に収容され、正極板５および負極板６内に含浸されている。ＰＰ製微多孔質セパレータの微少孔は正極板５と負極板６との間のＬｉイオンの移動を担っている。
以下に、正極板の詳細な製造方法について述べる。
【００３１】
（実施例１）
正極活物質としてリチウム含有ニッケル複合酸化物のＬｉＮｉxＭｎyＣｏ(1-x-y)Ｏ2粉末（Ｘ＝Ｙ＝０．３３）を５０重量部、導電剤としてアセチレンブラックを１．５重量部、ＣＭＣ１重量部を水９９重量部に溶解した水溶液４３．５重量部、結着剤Ａとしてアクリル系ゴム質共重合体５０重量部が溶解した水溶液１．５重量部、および結着剤ＢとしてＰＴＦＥ５０重量部が水に分散したもの１．５重量部とを配合した。これらを混合分散することにより正極用ペーストを得た。次に、この正極用ペーストを集電体として厚み２０μｍのＡｌ箔にダイコーターを用いて０．２２ｍｍの厚みになるように塗工し、乾燥した。その後、結着剤Ａのアクリル系ゴム質共重合体分解させガス化させるために３００℃で１０分間熱処理を行った。この後、ロールプレス機により厚みが０．１７ｍｍになるまで圧延した。所定の寸法に切断して正極板５を得た。この正極板を用いて作製した円筒形リチウム二次電池を作製した。
【００３２】
（実施例２）
実施例１の熱処理温度を２００℃とした以外は実施例１と同じ電池を作製した。
【００３３】
（実施例３）
実施例１の熱処理温度を４００℃とした以外は実施例１と同じ電池を作製した。
【００３４】
（実施例４）
実施例１の結着剤Ａとしてアクリル系ゴム質共重合体５０重量部を溶解した水溶液２．５重量部に、結着剤ＢとしてＰＴＦＥ５０重量部を水に分散させたもの０．５重量部にした以外は実施例１と同じ電池を作製した。
【００３５】
（実施例５）
実施例１の結着剤Ａとしてアクリル系ゴム質共重合体５０重量部を溶解した水溶液０．５重量部に、結着剤ＢとしてＰＴＦＥ５０重量部を水に分散させたもの２．５重量部にした以外は実施例１と同じ電池を作製した。
【００３６】
（実施例６）
実施例１の正極の作製において、結着剤Ａとしてアクリル系ゴム質共重合体５０重量部を溶解した水溶液を１．５重量部に、およびＦＥＰ５０重量部を水に分散させたもの溶液を１．５重量部にした以外は実施例１と同じ電池を作製した。
【００３７】
（実施例７）
実施例１の正極の作製において、結着剤Ａとしてアクリル系ゴム質共重合体５０重量部を溶解した水溶液を１．５重量部におよび、ＰＦＡ５０重量部を水に分散させたもの水溶液を１．５重量部にした以外は実施例１と同じ電池を作製した。
【００３８】
（実施例８）
実施例１の結着剤Ａとしてゴム系樹脂５０重量部を溶解した水溶液１．５重量部にした以外は実施例１と同じ電池を作製した。
【００３９】
（実施例９）
実施例１の結着剤Ｂとしてシリコン系樹脂５０重量部を水に分散させたもの１．５重量部にした以外は実施例１と同じ電池を作製した。
【００４０】
（実施例１０）
実施例１の結着剤Ａとしてアクリル系ゴム質共重合体５０重量部を溶解した水溶液２．７重量部に、結着剤ＢとしてＰＴＦＥ５０重量部を水に分散させたもの０．３重量部にした以外は実施例１と同じ電池を作製した。
【００４１】
（実施例１１）
実施例１の結着剤Ａとしてアクリル系ゴム質共重合体５０重量部を溶解した水溶液０．３重量部に、結着剤ＢとしてＰＴＦＥ５０重量部を水に分散させたもの２．７重量部にした以外は実施例１と同じ電池を作製した。
【００４２】
（比較例１）
実施例１の熱処理温度を１８０℃とした以外は実施例１と同じ電池を作製した。
【００４３】
（比較例２）
実施例１の熱処理温度を４５０℃とした以外は実施例１と同じ電池を作製した。
【００４４】
（比較例３）
結着剤としてアクリル系ゴム質共重合体５０重量部を溶解した水溶液３．０重量部のみにした以外は実施例１と同じ電池を作製した。
【００４５】
（比較例４）
結着剤としてフッ素系樹脂５０重量部を水に分散させたもの３．０重量部のみにした以外は実施例１と同じ電池を作製した。
【００４６】
このようにして得られた実施例１〜１１および比較例１〜４の正極板と電池について以下の評価を行った。
【００４７】
正極板の評価として以下の２つの評価を行った。
【００４８】
塗工後および圧延後における正極合剤と集電体との密着性を調べるため、引張試験機で剥離強度試験を行った。試験方法は次の通りである。正極板を幅２ｃｍ×長さ１０ｃｍに切り出し、塗工面をガラス板に両面テープで貼り付けた。正極板の一方の端を９０度の角度に保ちながら一定の速度で剥離させ、その際の強度を測定した。その強度を密着強度とし、その結果を表１に示した。
【００４９】
次に、圧延後の正極板の切れ性を調べるために次のような試験を行った。正極板を幅２ｃｍ×長さ１０ｃｍの極板に切り出し、幅方向に直径２ｍｍの丸棒に沿って正極板を１００回折り曲げの繰り返し試験を行った。丸棒に沿った部分のクラックの大きさを目視により観察し計測し、クラック率を算出した。クラック率は以下のような式で定義し、その結果を表１に示した。
【００５０】
クラック率＝（クラックの入った長さ［ｍｍ］÷極板全般の長さ[ｍｍ]）×１００
クラック率は０％が望ましいが、正極板と負極板とをセパレータ７を介して渦巻き状に捲回して極板群を作製する場合において、クラック率が２０％までなら極板群を作製することができる。しかし、クラック率が２０％より大きくなると、正極板が切れ易くなり極板群が作製できなくなり、極板群の生産性が低下する。このことから、クラック率の閾値として２０％までが良好な範囲とする。
【００５１】
電池の評価として以下の２つの評価を行った。
【００５２】
２０℃の環境下で、定電流５００ｍＡで充電し、電池電圧が４．１Ｖになった時点で定電圧４．１Ｖで充電し、充電時間の合計が２時間になるように充電した。放電は、２０℃の環境下で、定電流７２０ｍＡで放電し、電池電圧が３．０Ｖになった時点で放電を終了した。このような条件で充電と放電を繰り返した。１サイクル目の放電容量を基準とした５００サイクル後の容量維持率を表２に示した。
【００５３】
電池を上述した充電条件で充電し、充電状態で恒温６０℃中に２０日間保存した。その後、２０℃の環境下で充放電を数回行った後、定電流７２０ｍＡで放電し、電池電圧が３．０Ｖに達するまで放電した。その時の放電容量を求めた。保存前の放電容量に対する割合を容量維持率として表２に示した。
【００５４】
【表１】
2007128660.tif 000003
【００５５】
【表２】
2007128660.tif 000004
【００５６】
表１の結果より、比較例３にように結着剤Ａとしてアクリル系ゴム質共重合体５０重量部水溶液３．０重量部のみを用いた場合、塗工後の密着強度は１５５ｇｆと強かったが、３００℃で熱処理し圧延した後では密着強度は１８ｇｆととても弱くなった。そのため、極板群を作製できず電池にすることができなかった。これは、塗工後に密着性を発揮していた結着剤Ａ（アクリル系ゴム質共重合体）が、熱処理によりガス化し、正極合剤層と集電体との密着性が失われたものと考えられる。実施例１１、５、１、４、および１０の順に結着剤Ｂとしてフッ素系樹脂のＰＴＦＥを、アクリル系ゴム質共重合体の一部に置き換え増やしていったところ、圧延後の密着強度は徐々に上昇し、圧延後の密着強度は徐々に減少した。ただし、実施例１１のようにアクリル系ゴム質共重合体が０．３重量部では、正極板のクラック率は１５％と大きくなった。これは圧延後の密着力が１０８ｇｆと高くなり、正極合剤層と集電体との密着力が低下しにくくなり、正極板が硬くなったため正極板の柔軟性が不足したためと考えられる。さらに、比較例４のようにＰＴＦＥを３．０重量部のみにすると、正極板の柔軟性がさらに不足しクラック率が８５％となった。
【００５７】
これより、結着剤Ａと結着剤Ｂは、結着剤Ａ：結着剤Ｂ＝０．２：１〜５：１（重量比）で混合するのが好ましいことがわかる。この理由は、結着剤Ｂが１に対して結着剤Ａが０．２の場合は、結着剤Ａの効果が充分に活かせず、柔軟性を維持できない場合があるためである。また、結着剤Ａが５より大きい場合は、熱処理後に結着剤Ａの結着力が劣化するため、熱処理後や圧延後の密着性が保てない場合があるためである。
【００５８】
また、実施例６〜８のように、アクリル系ゴム質共重合体の代わりにゴム系共重合体、フッ素系樹脂のＰＴＦＥの代わりにＦＥＰ、ＰＦＡ、シリコン系樹脂を用いても同様の効果が得られる。
また、実施例１のように熱処理温度３００℃だけでなく、実施例２および３のように熱処理温度２００および４００℃にしても、アクリル系ゴム質共重合体がガス化は進行し、接着力が低下するため、柔軟性の低下が防がれることにより、クラックは発生していない（実施例１〜３）。
【００５９】
しかし、比較例１のように熱処理温度を１８０℃にしたところ、アクリル系ゴム質共重合体がガス化できないため、正極合剤層と集電体との密着力が低下せず、正極板が硬くなったため柔軟性が低下し、クラック率が９０％も発生した。一方、比較例２のように熱処理温度を４５０℃で行った場合、圧延後の密着強度が弱かったためクラック率の評価に至
らなかった。これは、４００℃より高くすると、アクリル系ゴム質共重合体のほとんどがガス化することにより、密着強度が極端に弱くなったものと考えられる。
【００６０】
したがって、以上の結果から、塗工後の熱処理温度は２００〜４００℃が望ましい。
【００６１】
表２の結果から、５００サイクル後容量維持率、６０℃２０日保存後の容量維持率ともに、実施例の電池は容量維持率が高いことがわかる。これは、実施例の正極板は柔軟性に富み、電池の充放電に伴う正極活物質の膨張収縮に追従できる空間を有しているため、容量劣化を小さくすることができると考えられる。
【産業上の利用可能性】
【００６２】
本発明によれば、正極板の柔軟性が改善されるため、正極板が切れることがなく、生産性を向上させることができる。また、充放電を繰り返しても、電池の機能を失うことがない。そのため、小型電子機器用電源や産業用用途における電源としても有用である。
【図面の簡単な説明】
【００６３】
【図１】本発明の実施例に用いたリチウム二次電池の概略縦断面図
【符号の説明】
【００６４】
１    封口板
２    絶縁ガスケット
３    正極リード
４    上部絶縁板
５    正極板
６    負極板
７    セパレータ
８    有底電池ケース
９    負極リード
１０    下部絶縁
【図１】
2007128660.tif 000005